(57)【要約】  ポリオレフィン５６〜９９．７重量％、エトキシアミドポリマー０．３〜２重量％、緩燃相乗剤０〜２重量％、フィラー０〜４０重量％を成分として含む低臭気緩燃性ポリオレフィン組成物。エトキシアミドポリマーのポリオレフィン組成物における緩燃剤としての用途。【特許請求の範囲】
【請求項１】
エトキシアミドポリマーの緩燃剤（遅燃剤）としての用途（使用）であって、
ポリオレフィン組成物において、ポリオレフィン組成物の重量百分率に対して、エトキシアミドポリマー０．３〜２％を含む、ことを特徴とするエトキシアミドポリマーの緩燃剤としての用途。
【請求項２】
前記エトキシアミドポリマーは、ステアリン酸エトキシアミド、ラウリン酸エトキシアミド、ヤシ脂肪酸エトキシアミドから選ばれる少なくとも１種である、ことを特徴とする請求項１に記載のエトキシアミドポリマーの緩燃剤としての用途。
【請求項３】
緩燃相乗剤（遅燃相乗剤）０〜２重量％をさらに含み、前記緩燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である、ことを特徴とする請求項１に記載のエトキシアミドポリマーの緩燃剤としての用途。
【請求項４】
ポリオレフィン５６〜９９．７重量％、エトキシアミドポリマー０．３〜２重量％、緩燃相乗剤０〜２重量％、フィラー０〜４０重量％を成分として含む、ことを特徴とする低臭気緩燃性（低臭気遅燃性）ポリオレフィン組成物。
【請求項５】
前記ポリオレフィンはポリプロピレン、ポリエチレンから選ばれる少なくとも１種である、ことを特徴とする請求項４に記載の低臭気緩燃性ポリオレフィン組成物。
【請求項６】
前記エトキシアミドポリマーはステアリン酸エトキシアミド、ラウリン酸エトキシアミド、ヤシ脂肪酸エトキシアミドから選ばれる少なくとも１種である、ことを特徴とする請求項４に記載の低臭気緩燃性ポリオレフィン組成物。
【請求項７】
前記フィラーは、滑石粉、炭酸カルシウム、モンモリロナイト、粘土、カオリンから選ばれる少なくとも１種である、ことを特徴とする請求項４に記載の低臭気緩燃性ポリオレフィン組成物。
【請求項８】
前記緩燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である、ことを特徴とする請求項４に記載の低臭気緩燃性ポリオレフィン組成物。
【請求項９】
助剤０〜５重量％をさらに含み、前記助剤は潤滑剤、酸化防止剤、光安定剤から選ばれる少なくとも１種である、ことを特徴とする請求項４に記載の低臭気緩燃性ポリオレフィン組成物。
【請求項１０】
重量百分率で各材料を秤量し、ポリオレフィン、エトキシアミドポリマー、緩燃相乗剤、フィラー、助剤を高速ミキサーに加えて均一に混合し、混合した材料をスクリュー温度１８０〜２２０℃の押出機に加えて押し出して造粒し、低臭気緩燃性ポリオレフィン組成物を得るステップを含む、ことを特徴とする請求項９に記載の低臭気緩燃性ポリオレフィン組成物の製造方法。
【発明の詳細な説明】
【技術分野】
【０００１】
本発明は、高分子新材料の技術分野に関し、特にエトキシアミドポリマーの緩燃剤としての用途、低臭気緩燃性ポリオレフィン組成物、及びその製造方法に関する。
【背景技術】
【０００２】
社会の情報化及び知能化に伴い、自動車産業では、軽量化が重要な発展の傾向となり、それにより、軽量化、燃料消費量の削減の目的で自動車の部品の厚さを減少する必要があり、現在、ほとんどの分自動車ＯＥＭはこのように工夫しており、従来の肉厚３．０ｍｍを２．０ｍｍ、さらに１．０ｍｍに減少する。肉厚の減少の結果、燃焼速度が高まるが、産業又はＯＥＭでは、燃焼速度の基準（ＧＢ  ８４１０では、燃焼速度≦１００ｍｍ／ｍｉｎ、一部のＯＥＭでは燃焼速度≦８１ｍｍ／ｍｉｎが要求されている）を低減させていないため、変性プラスチックに対しては大きな難問が生じる。現在、緩燃を実現するために難燃剤、特に臭素系難燃剤を添加しなければならず、それは、自動車の内装材に対しては、直接的な悪影響として臭気及びＴＶＯＣの問題が生じる。
【０００３】
従来技術の応用において、エトキシアミドポリマーは主に帯電防止剤として使用される。
【発明の概要】
【発明が解決しようとする課題】
【０００４】
本発明の目的は、以上の技術的欠陥を解決して、添加量が少なく、緩燃効果が高く、臭気が少ないという利点を有するエトキシアミドポリマーの緩燃剤としての用途を提供することである。
【０００５】
本発明の別の目的は、エトキシアミドポリマーを緩燃剤として含み、緩燃効果が高く、臭気が少ないなどの利点を有する低臭気緩燃性ポリオレフィン組成物及びその製造方法を提供することである。
【課題を解決するための手段】
【０００６】
本発明は以下の技術案に実現される。
【０００７】
エトキシアミドポリマーの緩燃剤としての用途であって、ポリオレフィン組成物において、ポリオレフィン組成物の重量百分率に対して、エトキシアミドポリマー０．３〜２％を含む。
【０００８】
前記エトキシアミドポリマーは、ステアリン酸エトキシアミド、ラウリン酸エトキシアミド、ヤシ脂肪酸エトキシアミド、及び他のエトキシアミドポリマーから選ばれる少なくとも１種である。
【０００９】
さらに、緩燃相乗剤０〜２重量％をさらに含み、前記緩燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である。
【００１０】
低臭気緩燃性ポリオレフィン組成物であって、ポリオレフィン５６〜９９．７重量％、エトキシアミドポリマー０．３〜２重量％、緩燃相乗剤０〜２重量％、フィラー０〜４０重量％を成分として含む。
【００１１】
前記ポリオレフィンはポリプロピレン、ポリエチレンから選ばれる少なくとも１種である。
【００１２】
前記エトキシアミドポリマーはステアリン酸エトキシアミド、ラウリン酸エトキシアミド、ヤシ脂肪酸エトキシアミドなどのエトキシアミドポリマーから選ばれる少なくとも１種である。
【００１３】
前記フィラーは、滑石粉、炭酸カルシウム、モンモリロナイト、粘土、カオリンから選ばれる少なくとも１種である。
【００１４】
前記緩燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である。
【００１５】
助剤０〜５重量％をさらに含み、前記助剤は潤滑剤、酸化防止剤、光安定剤から選ばれる少なくとも１種である。
【００１６】
本発明の低臭気緩燃性ポリオレフィン組成物の製造方法であって、
重量百分率で各材料を秤量し、ポリオレフィン、エトキシアミドポリマー、緩燃相乗剤、フィラー、助剤を高速ミキサーに加えて均一に混合し、混合した材料をスクリュー温度１８０〜２２０℃の押出機に加えて押し出して造粒し、低臭気緩燃性ポリオレフィン組成物を得るステップを含む。
【発明の効果】
【００１７】
本発明は下記有益な効果を有する。
本発明のエトキシアミドポリマーは、緩燃剤としてポリオレフィン組成物に添加されると、添加量が０．２〜３％しかなく、緩燃性ポリオレフィン組成物に、優れた緩燃効果、少ない臭気などの利点を持たせ、さらに、２％以下の緩燃相乗剤も添加されることにより、緩燃効果をさらに高めるとともに、臭気を低く維持する。
【発明を実施するための形態】
【００１８】
以下、実施例を参照しながら本発明を説明するが、本発明は以下の実施例により制限されない。
【００１９】
本発明で使用される原料の由来は以下のとおりである。
ステアリン酸エトキシアミド：Ａ４−８８、浙江佳華社より購入；
ラウリン酸エトキシアミド：Ａ−２０００、浙江佳華社より購入；
ポリプロピレン：ＰＰ  Ｎ−Ｚ３０Ｓ、シノペック社より購入；
滑石粉：ＡＨ５１２１０、遼寧艾海社から購入；
次亜リン酸アルミニウム：ＯＰ１３１４、スイスのクラリアント社より購入；
難燃剤Ａ：デカブロモジフェニルエタン（８０１０）、米国のアルバマール社より購入；
難燃剤Ｂ：三酸化アンチモン、益陽恒昌アンチモン白工場社より購入；
難燃剤Ｃ：ハロゲンフリーの窒素・リン系難燃剤ＷＲ０２、蘇州安鴻泰社より購入；
潤滑剤：ＢＳ−２８１８、深セン華明泰社より購入；
酸化防止剤１０１０：ＳＯＮＯＸ  １０１０、山東三豊社より購入；
酸化防止剤１６８：ＳＯＮＯＸ  １６８、山東三豊社より購入。
残りは市販品として入手する。
【００２０】
実施例及び比較例のポリオレフィン組成物の製造方法
重量百分率でポリオレフィン、エトキシアミドポリマー（又は難燃剤）、緩燃相乗剤、フィラー、助剤を秤量して高速ミキサーに加え、均一に混合し、混合した材料を押出機に加えて押し出して造粒し、ポリオレフィン組成物を得た。
【００２１】
各性能の検出方法
（１）燃焼テスト：ＧＢ８４１０に準じて、３６５＊１００＊１．０ｍｍサイズでテストし、単位ｍｍ／ｍｉとした。
（２）臭気等級：フォルクスワーゲン社ＯＥＭのＰＶ３９００基準に準じて、２０ｇ、８０℃で２ｈテストし、単位を等級とした。
（３）ＴＶＯＣ：フォルクスワーゲン社ＯＥＭのＰＶ３３４１基準に準じて、単位μｇ  Ｃ／ｇとした。
【００２２】
2021532249.tif 000002
【００２３】
2021532249.tif 000003
【００２４】
実施例１〜５から分かるように、ステアリン酸エトキシアミドの使用量の増加に伴い、緩燃性が上昇し、実施例９〜１２から分かるように、次亜リン酸アルミニウムの使用量の増加に伴い、緩燃性が上昇し、実施例及び比較例１〜４から分かるように、従来の難燃剤処方の臭素系難燃剤及びアンチモン化合物含有の複合難燃剤、ハロゲンフリー窒素・リン難燃剤に比べて、エトキシアミドポリマーは、緩燃剤として使用すると、少量で添加すると、優れた緩燃性を達成させることができ、臭気等級が低く、ＴＶＯＣが少ない。比較例５及び６から分かるように、ステアリン酸エトキシアミドの使用量が０．２％だけである場合、緩燃性が不十分であり、さらに臭気に関しても実施例１よりも劣っており、ステアリン酸エトキシアミドの使用量が２．５％である場合、実施例５の緩燃性よりもわずかに上昇するしかないものの、臭気等級が０．５等級分上昇し、ＴＯＶＣが６１μｇ  Ｃ／ｇと大幅に増加した。
【手続補正書】
【提出日】令和3年2月4日(2021.2.4)
【手続補正１】
【補正対象書類名】明細書
【補正対象項目名】００２４
【補正方法】変更
【補正の内容】
【００２４】
実施例１〜５から分かるように、ステアリン酸エトキシアミドの使用量の増加に伴い、緩燃性が上昇し、実施例９〜１２から分かるように、次亜リン酸アルミニウムの使用量の増加に伴い、緩燃性が上昇し、実施例及び比較例１〜４から分かるように、従来の難燃剤処方の臭素系難燃剤及びアンチモン化合物含有の複合難燃剤、ハロゲンフリー窒素・リン難燃剤に比べて、エトキシアミドポリマーは、緩燃剤として使用すると、少量で添加すると、優れた緩燃性を達成させることができ、臭気等級が低く、ＴＶＯＣが少ない。比較例５及び６から分かるように、ステアリン酸エトキシアミドの使用量が０．２％だけである場合、緩燃性が不十分であり、さらに臭気に関しても実施例１よりも劣っており、ステアリン酸エトキシアミドの使用量が２．５％である場合、実施例５の緩燃性よりもわずかに上昇するしかないものの、臭気等級が０．５等級分上昇し、ＴＶＯＣが６１μｇ  Ｃ／ｇと大幅に増加した。
【手続補正書】
【提出日】令和3年2月15日(2021.2.15)
【手続補正１】
【補正対象書類名】特許請求の範囲
【補正対象項目名】全文
【補正方法】変更
【補正の内容】
【特許請求の範囲】
【請求項１】
エトキシアミドポリマーの遅燃剤としての使用であって、
ポリオレフィン組成物において、ポリオレフィン組成物の重量百分率に対して、エトキシアミドポリマー０．３〜２％を含む、ことを特徴とするエトキシアミドポリマーの遅燃剤としての使用。
【請求項２】
前記エトキシアミドポリマーは、ステアリン酸エトキシアミド、ラウリン酸エトキシアミド、ヤシ脂肪酸エトキシアミドから選ばれる少なくとも１種である、ことを特徴とする請求項１に記載のエトキシアミドポリマーの遅燃剤としての使用。
【請求項３】
遅燃相乗剤０〜２重量％をさらに含み、前記遅燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である、ことを特徴とする請求項１に記載のエトキシアミドポリマーの遅燃剤としての使用。
【請求項４】
ポリオレフィン５６〜９９．７重量％、エトキシアミドポリマー０．３〜２重量％、遅燃相乗剤０〜２重量％、フィラー０〜４０重量％を成分として含む、ことを特徴とする低臭気遅燃性ポリオレフィン組成物。
【請求項５】
前記ポリオレフィンはポリプロピレン、ポリエチレンから選ばれる少なくとも１種である、ことを特徴とする請求項４に記載の低臭気遅燃性ポリオレフィン組成物。
【請求項６】
前記エトキシアミドポリマーはステアリン酸エトキシアミド、ラウリン酸エトキシアミド、ヤシ脂肪酸エトキシアミドから選ばれる少なくとも１種である、ことを特徴とする請求項４に記載の低臭気遅燃性ポリオレフィン組成物。
【請求項７】
前記フィラーは、滑石粉、炭酸カルシウム、モンモリロナイト、粘土、カオリンから選ばれる少なくとも１種である、ことを特徴とする請求項４に記載の低臭気遅燃性ポリオレフィン組成物。
【請求項８】
前記遅燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である、ことを特徴とする請求項４に記載の低臭気遅燃性ポリオレフィン組成物。
【請求項９】
助剤０〜５重量％をさらに含み、前記助剤は潤滑剤、酸化防止剤、光安定剤から選ばれる少なくとも１種である、ことを特徴とする請求項４に記載の低臭気遅燃性ポリオレフィン組成物。
【請求項１０】
重量百分率で各材料を秤量し、ポリオレフィン、エトキシアミドポリマー、遅燃相乗剤、フィラー、助剤を高速ミキサーに加えて均一に混合し、混合した材料をスクリュー温度１８０〜２２０℃の押出機に加えて押し出して造粒し、低臭気遅燃性ポリオレフィン組成物を得るステップを含む、ことを特徴とする請求項９に記載の低臭気遅燃性ポリオレフィン組成物の製造方法。
【手続補正２】
【補正対象書類名】明細書
【補正対象項目名】全文
【補正方法】変更
【補正の内容】
【発明の詳細な説明】
【技術分野】
【０００１】
本発明は、高分子新材料の技術分野に関し、特にエトキシアミドポリマーの遅燃剤としての用途、低臭気遅燃性ポリオレフィン組成物、及びその製造方法に関する。
【背景技術】
【０００２】
社会の情報化及び知能化に伴い、自動車産業では、軽量化が重要な発展の傾向となり、それにより、軽量化、燃料消費量の削減の目的で自動車の部品の厚さを減少する必要があり、現在、ほとんどの分自動車ＯＥＭはこのように工夫しており、従来の肉厚３．０ｍｍを２．０ｍｍ、さらに１．０ｍｍに減少する。肉厚の減少の結果、燃焼速度が高まるが、産業又はＯＥＭでは、燃焼速度の基準（ＧＢ  ８４１０では、燃焼速度≦１００ｍｍ／ｍｉｎ、一部のＯＥＭでは燃焼速度≦８１ｍｍ／ｍｉｎが要求されている）を低減させていないため、変性プラスチックに対しては大きな難問が生じる。現在、緩燃（遅燃）を実現するために難燃剤、特に臭素系難燃剤を添加しなければならず、それは、自動車の内装材に対しては、直接的な悪影響として臭気及びＴＶＯＣの問題が生じる。
【０００３】
従来技術の応用において、エトキシアミドポリマーは主に帯電防止剤として使用される。
【発明の概要】
【発明が解決しようとする課題】
【０００４】
本発明の目的は、以上の技術的欠陥を解決して、添加量が少なく、遅燃効果が高く、臭気が少ないという利点を有するエトキシアミドポリマーの遅燃剤としての用途を提供することである。
【０００５】
本発明の別の目的は、エトキシアミドポリマーを遅燃剤として含み、遅燃効果が高く、臭気が少ないなどの利点を有する低臭気遅燃性ポリオレフィン組成物及びその製造方法を提供することである。
【課題を解決するための手段】
【０００６】
本発明は以下の技術案に実現される。
【０００７】
エトキシアミドポリマーの遅燃剤（緩燃剤）としての用途であって、ポリオレフィン組成物において、ポリオレフィン組成物の重量百分率に対して、エトキシアミドポリマー０．３〜２％を含む。
【０００８】
前記エトキシアミドポリマーは、ステアリン酸エトキシアミド、ラウリン酸エトキシアミド、ヤシ脂肪酸エトキシアミド、及び他のエトキシアミドポリマーから選ばれる少なくとも１種である。
【０００９】
さらに、遅燃相乗剤（緩燃相乗剤）０〜２重量％をさらに含み、前記遅燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である。
【００１０】
低臭気遅燃性ポリオレフィン組成物（低臭気緩燃性ポリオレフィン組成物）であって、ポリオレフィン５６〜９９．７重量％、エトキシアミドポリマー０．３〜２重量％、遅燃相乗剤０〜２重量％、フィラー０〜４０重量％を成分として含む。
【００１１】
前記ポリオレフィンはポリプロピレン、ポリエチレンから選ばれる少なくとも１種である。
【００１２】
前記エトキシアミドポリマーはステアリン酸エトキシアミド、ラウリン酸エトキシアミド、ヤシ脂肪酸エトキシアミドなどのエトキシアミドポリマーから選ばれる少なくとも１種である。
【００１３】
前記フィラーは、滑石粉、炭酸カルシウム、モンモリロナイト、粘土、カオリンから選ばれる少なくとも１種である。
【００１４】
前記遅燃相乗剤は、リン酸塩から選ばれる少なくとも１種であり、前記リン酸塩は次亜リン酸アルミニウム、次亜リン酸カルシウム、ジメチル次亜リン酸アルミニウム、ジエチル次亜リン酸アルミニウム、メチルエチル次亜リン酸アルミニウムから選ばれる少なくとも１種である。
【００１５】
助剤０〜５重量％をさらに含み、前記助剤は潤滑剤、酸化防止剤、光安定剤から選ばれる少なくとも１種である。
【００１６】
本発明の低臭気遅燃性ポリオレフィン組成物の製造方法であって、
重量百分率で各材料を秤量し、ポリオレフィン、エトキシアミドポリマー、遅燃相乗剤、フィラー、助剤を高速ミキサーに加えて均一に混合し、混合した材料をスクリュー温度１８０〜２２０℃の押出機に加えて押し出して造粒し、低臭気遅燃性ポリオレフィン組成物を得るステップを含む。
【発明の効果】
【００１７】
本発明は下記有益な効果を有する。
本発明のエトキシアミドポリマーは、遅燃剤としてポリオレフィン組成物に添加されると、添加量が０．２〜３％しかなく、遅燃性ポリオレフィン組成物に、優れた遅燃効果、少ない臭気などの利点を持たせ、さらに、２％以下の遅燃相乗剤も添加されることにより、遅燃効果をさらに高めるとともに、臭気を低く維持する。
【発明を実施するための形態】
【００１８】
以下、実施例を参照しながら本発明を説明するが、本発明は以下の実施例により制限されない。
【００１９】
本発明で使用される原料の由来は以下のとおりである。
ステアリン酸エトキシアミド：Ａ４−８８、浙江佳華社より購入；
ラウリン酸エトキシアミド：Ａ−２０００、浙江佳華社より購入；
ポリプロピレン：ＰＰ  Ｎ−Ｚ３０Ｓ、シノペック社より購入；
滑石粉：ＡＨ５１２１０、遼寧艾海社から購入；
次亜リン酸アルミニウム：ＯＰ１３１４、スイスのクラリアント社より購入；
難燃剤Ａ：デカブロモジフェニルエタン（８０１０）、米国のアルバマール社より購入；
難燃剤Ｂ：三酸化アンチモン、益陽恒昌アンチモン白工場社より購入；
難燃剤Ｃ：ハロゲンフリーの窒素・リン系難燃剤ＷＲ０２、蘇州安鴻泰社より購入；
潤滑剤：ＢＳ−２８１８、深セン華明泰社より購入；
酸化防止剤１０１０：ＳＯＮＯＸ  １０１０、山東三豊社より購入；
酸化防止剤１６８：ＳＯＮＯＸ  １６８、山東三豊社より購入。
残りは市販品として入手する。
【００２０】
実施例及び比較例のポリオレフィン組成物の製造方法
重量百分率でポリオレフィン、エトキシアミドポリマー（又は難燃剤）、遅燃相乗剤、フィラー、助剤を秤量して高速ミキサーに加え、均一に混合し、混合した材料を押出機に加えて押し出して造粒し、ポリオレフィン組成物を得た。
【００２１】
各性能の検出方法
（１）燃焼テスト：ＧＢ８４１０に準じて、３６５＊１００＊１．０ｍｍサイズでテストし、単位ｍｍ／ｍｉとした。
（２）臭気等級：フォルクスワーゲン社ＯＥＭのＰＶ３９００基準に準じて、２０ｇ、８０℃で２ｈテストし、単位を等級とした。
（３）ＴＶＯＣ：フォルクスワーゲン社ＯＥＭのＰＶ３３４１基準に準じて、単位μｇ  Ｃ／ｇとした。
【００２２】
表１  実施例及び比較例の各成分の配合比（重量百分率）及び各性能のテスト結果
2021532249.tif 000004
【００２３】
表１（続き）
2021532249.tif 000005
【００２４】
実施例１〜５から分かるように、ステアリン酸エトキシアミドの使用量の増加に伴い、遅燃性が上昇し、実施例９〜１２から分かるように、次亜リン酸アルミニウムの使用量の増加に伴い、遅燃性が上昇し、実施例及び比較例１〜４から分かるように、従来の難燃剤処方の臭素系難燃剤及びアンチモン化合物含有の複合難燃剤、ハロゲンフリー窒素・リン難燃剤に比べて、エトキシアミドポリマーは、遅燃剤として使用すると、少量で添加すると、優れた遅燃性を達成させることができ、臭気等級が低く、ＴＶＯＣが少ない。比較例５及び６から分かるように、ステアリン酸エトキシアミドの使用量が０．２％だけである場合、遅燃性が不十分であり、さらに臭気に関しても実施例１よりも劣っており、ステアリン酸エトキシアミドの使用量が２．５％である場合、実施例５の遅燃性よりもわずかに上昇するしかないものの、臭気等級が０．５等級分上昇し、ＴＯＶＣが６１μｇ  Ｃ／ｇと大幅に増加した。
【国際調査報告】
2021532249.tif 000006
2021532249.tif 000007
2021532249.tif 000008
2021532249.tif 000009